(57)【要約】【課題】  本発明は、ケース内径以上の直径を有する糸束をケース内径以下に縮径した高密度糸束の製造方法、ならびに、その縮径した糸束を隙間無く、かつ傷つけること無く、ケース内に収容することが可能な血液浄化カラムの製造方法を提供する。【解決手段】  糸同士の隙間が低減された高密度糸束を製造する方法であって、  所定本数の糸を束ねてなる糸束の一端を把持し、前記糸束の一端側における長手方向の少なくとも一部分を、前記糸束の外周に備えられた型材により外力を加えて所定の径まで縮径させて維持する工程と、  前記糸束と前記型材とを前記糸束の軸を中心に相対的に回転させながら、前記型材を前記糸束の他端側に向けて前記糸束の長手方向に相対的に移動させることにより、前記糸束を略全長にわたり前記所定の外径に縮径する工程とを含む、高密度糸束の製造方法。【選択図】図１Ｆ
2019126719.tif 000002
【特許請求の範囲】
【請求項１】
糸同士の隙間が低減された高密度糸束を製造する方法であって、
所定本数の糸を束ねてなる糸束の一端を把持し、前記糸束の一端側における長手方向の少なくとも一部分を、前記糸束の外周に備えられた型材により外力を加えて所定の径まで縮径させて維持する工程と、
前記糸束と前記型材とを前記糸束の軸を中心に相対的に回転させながら、前記型材を前記糸束の他端側に向けて前記糸束の長手方向に相対的に移動させることにより、前記糸束を略全長にわたり前記所定の外径に縮径する工程とを含む、高密度糸束の製造方法。
【請求項２】
前記糸の断面形状が複数混在することを特徴とする、請求項１に記載の高密度糸束の製造方法。
【請求項３】
前記高密度糸束の外径の縮径率が１％以上２０％以下の範囲内である、請求項１または２に記載の高密度糸束の製造方法。
【請求項４】
前記糸が、多孔質繊維である１〜３いずれかの高密度糸束の製造方法。
【請求項５】
請求項１〜４いずれかに記載の高密度糸束の製造方法により製造された高密度糸束と、両端が開放された略円筒ケースと、を少なくとも用いた血液浄化カラムの製造方法であって、前記両端が開放された略円筒ケースの内空に、前記高密度糸束を収容する血液浄化カラムの製造方法。 
【請求項６】
前記所定本数の糸を束ねてなる糸束の一端を把持する工程が、
前記所定本数の糸を束ねてなる糸束を保護シートで包みこんだ後に、前記保護シートで包まれた前記糸束の一端を把持する工程である、請求項１〜４いずれかに記載の高密度糸束の製造方法。
【請求項７】
前記保護シートが略四角形状であって、かつ一端から他端に渡り形成されてなる１以上の切込みを有し、
前記所定本数の糸を束ねてなる糸束を保護シートで包みこむ工程が、
前記保護シートの切込みが糸束の周方向に配置されるように、前記所定本数の糸を束ねてなる糸束を保護シートで包み込む工程である、請求項６に記載の高密度糸束の製造方法。
【請求項８】
前記保護シートが、引張荷重１０Ｎ以上２００Ｎ以下の範囲内で複数に分割可能である、請求項６または７に記載の高密度糸束の製造方法。
【請求項９】
前記保護シートの厚みが１０μｍ以上１００μｍ以下の範囲内である、請求項６〜８のいずれかに記載の高密度糸束の製造方法。
【請求項１０】
請求項６〜９のいずれかに記載の高密度糸束の製造方法により製造された保護シートで包まれた高密度糸束と、両端が開放された略円筒ケースと、を少なくとも用いた血液浄化カラムの製造方法であって、
前記両端が開放された略円筒ケースの内空に、前記保護シートで包まれた高密度糸束を収容した状態で、前記高密度糸束の一端における前記高密度糸束を除く前記保護シートを把持し、
前記高密度糸束の他端における前記保護シートを除く前記高密度糸束と、前記略円筒ケースとをともに把持し、前記把持された保護シートを引抜く工程を含む、血液浄化カラムの製造方法。 
【請求項１１】
前記両端が開放された略円筒ケースの内空に、前記高密度糸束を収容した状態において、
前記高密度糸束の断面積の総和と、前記略円筒ケースの内空の断面積との比で表されるケース内充填率が、４０％以上８０％以下の範囲内である、請求項５または１０に記載の血液浄化カラムの製造方法。
【発明の詳細な説明】
【技術分野】
【０００１】
本発明は、高密度な糸束の製造方法であって、および、その方法を用いて製造された高密度な糸束を用いた、任意の血液成分を選択的に吸着する血液浄化カラムの製造方法に関する。
【背景技術】
【０００２】
従来から、患者の血液を血液浄化カラムに体外循環させ、任意の血液成分を選択的に除去することで、血液を浄化する療法は広く知られている。このような血液浄化カラムは、血液成分吸着体と、血液成分吸着体を収容するケースと、血液の流入口および流出口とを備えて構成されている。従来から、血液浄化療法において、上記血液浄化カラムに浄化前の血液を流入口から流入させ、カラム内部を通過させ、浄化後の血液を流出口から排出する方法で使用されている。血液成分吸着体と血液が接触することで血液成分中の除去ターゲット物質を血液成分吸着体に吸着することができる。
【０００３】
このような血液浄化カラムは、治療の観点から、血液浄化カラムに循環させるために患者から体外に持ち出す血液量は、できる限り低く抑えることが望ましい。これは、患者から体外に持ち出す血液量が多すぎると、急激な血圧低下を招く恐れがあるためである。
【０００４】
またこのような血液浄化カラムは、除去性能の観点からは、性能を向上させるためにケース内に血液成分吸着体をできる限り隙間無く、かつ、多数充填し、血液と血液成分吸着体との接触面積を増加させることが望ましい。例えば、上記血液成分吸着体は糸、または繊維を一方向に引き揃えてなる糸束であることが望ましい。これは、ビーズ、編地、細い短繊維と比較して、糸束であればケースの長手方向すなわち、血液入口から流出口に向かう方向に対して平行に収容することが可能であり、血液成分吸着体をできる限り多数充填した場合に血液流動抵抗の軽減において有利であるためである。
【０００５】
さらに、血液と血液成分吸着体との接触面積を増加させるには、血液成分吸着体の表面積を増大させることが有効であり、血液成分吸着体、すなわち、糸の表面積を増大させるには、糸は細く、かつ、断面は円ではない異形断面であることが望ましい。
【０００６】
そのため、上記の理想的な血液浄化カラムの製造方法として、細く、かつ、断面は円でない糸を多数束ねた糸束を両端が開放された略円筒ケースに収容する必要がある。
【０００７】
しかし、この製造方法には、（１）ケース内径以上の直径を有する糸束をケース内径以下に縮径する、（２）その縮径した糸束を隙間無くケース内に収容する、（３）その縮径した糸束を傷つけることなくケース内に収容する、といった課題がある。
【０００８】
例えば、特許文献１には全体が略Ｕ字状のかたちをしてなる糸束を薄物によりＵ時の両先端部は残して、Ｕ字の折れ曲がり部分を束ね纏めて被覆した状態で、予め筒状に形成されたシート状物内に前記糸束を挿入し、前記シート状物を前記糸束ごと半径方向に絞り込むことにより、前記糸束の径を縮めておいて、縮めたままの前記糸束を前記シート状物の内面をいわばガイドとして前部へ滑らせるようにしながらそのままケース内へ押し出して装填するとともに、装填後に前記糸束を覆う薄物を抜き取る方法が提案されている。
【０００９】
例えば、特許文献２には包装シートを糸束体の周囲に覆った状態で前記糸束体を長手方向の両端部で両外側へ引っ張りつつ前記包装シートと共に予め定めた回転方向に回転させながら、前記包装シートの周方向の複数個所で前記糸束体を次第に絞り、前記包装シートの周囲の複数個所を順次溶着させる方法が提案されている。
【先行技術文献】
【特許文献】
【００１０】
【特許文献１】特開平９−０００８９５号公報
【特許文献２】国際公開第２０１３／０６５１９３号
【発明の概要】
【発明が解決しようとする課題】
【００１１】
しかしながら特許文献１に係る発明においては、糸束を外周方向から圧迫し、単糸同士を弾性変形させることで糸束全体を縮径しているため、糸束が元の形状に戻ろうとする反発力が大きく、縮径するために大きな力を必要とする。また、反発力が大きいため縮径後直ぐ、復元してしまう前にケースに収容する必要があり、製造工程の手順や設備のレイアウト設計の自由度が低い。
【００１２】
さらには、糸束の反発力が大きいため、薄いシートを引抜くときに、薄いシートとケースとの摩擦力および薄いシートと糸束の摩擦力が大きくなり、薄いシートが引抜けず、引抜くときに薄いシートが破損し、ケース内部に残留する恐れがある。あるいは、薄いシートとともに糸束を構成する一部の単糸が随伴されて引き抜けてしまい、所望の糸束とは異なる糸本数となってしまう恐れがある。
【００１３】
また、特許文献２に係る発明においては、糸束を回転させながら周方向より糸束全体を縮径しているが、糸束の両端を把持しているため、単糸同士の自由度が小さい。すなわち、糸束を回転させながら縮径させているが、特許文献１と同様に単糸同士を弾性変形させて糸束全体を縮径しているため、反発力が大きくなってしまう。そのため、特許文献２にあるように、包装シートの周方向を、接着や溶着などの手段を用いて固定しないと、縮径した糸束の形状を保持することができない。
【００１４】
また、特許文献１および２においては、具体的な縮径対象となる糸束、縮径前後での糸束の比較が一切例示されていない。
【００１５】
本発明の目的は、上述のような課題が解決できる高密度糸束の製造方法を提供することであり、さらにはその高密度糸束を用いた血液浄化カラムを提供することである。
【課題を解決するための手段】
【００１６】
上述した目的を達成するために、鋭意検討を重ねた結果、所定本数の糸を束ねた糸束の一端を把持し、糸束の一部分を型材にて所定の径に保持しながら、糸束の他端を自由にせしめつつ、糸束を回転させながら引き絞ることで、糸同士の整列を促しながら糸束を略全長に渡って縮径でき、かつ縮径後の糸束の反発力を小さくすることが可能であることを見出した。
【００１７】
すなわち、本発明は、
糸同士の隙間が低減された高密度糸束を製造する方法であって、
所定本数の糸を束ねてなる糸束の一端を把持し、前記糸束の一端側における長手方向の少なくとも一部分を、前記糸束の外周に備えられた型材により外力を加えて所定の径まで縮径させて維持する工程と、
前記糸束と前記型材とを前記糸束の軸を中心に相対的に回転させながら、前記型材を前記糸束の他端側に向けて前記糸束の長手方向に相対的に移動させることにより、前記糸束を略全長にわたり前記所定の外径に縮径する工程とを含む、高密度糸束の製造方法である。
【００１８】
また、本発明は、前記高密度糸束の製造方法により製造された高密度糸束と、両端が開放された略円筒ケースと、を少なくとも用いた血液浄化カラムを製造する方法であって、前記両端が開放された略円筒ケースの内空に、前記高密度糸束を収容する血液浄化カラムの製造方法である。
【発明の効果】
【００１９】
本発明の高密度糸束の製造方法を用いれば、糸束の一部分を縮径することで、糸束全体を一度に縮径するよりも小さな力で糸束を縮径することができる。
【００２０】
また、糸束の他端を自由にした状態で、糸束を回転させながら縮径することにより、単糸同士の整列を促し、縮径後に単糸同士の反発力を抑制し、糸束の復元による拡径を抑えることができる。
【００２１】
また、縮径後の糸束の復元による拡径を抑えることができるため、保護シートの外周を溶着にて固定する必要がない。
【００２２】
また、縮径使用する型材を糸束の他端まで相対的に移動させることで、一定長以上の糸束を任意に縮径することができる。
【００２３】
さらには、ケース内径以下に縮径された保護シートを含む高密度糸束を、ケースに収容した状態から保護シートのみを破損させることなく引き抜き除去することができる。
【００２４】
これにより、製造工程の手順や設備のレイアウト設計の自由度が高く、かつ、より多くの糸束をケースに収容することができ、さらには、高除去性能かつ患者から体外へ持ち出す血液容量が小さい血液浄化カラムを提供することができる。
【図面の簡単な説明】
【００２５】
【図１Ａ】本発明の実施形態の手順（１）の動作を示す概略構造図である。
【図１Ｂ】本発明の実施形態の手順（２）の動作を示す概略構造図である。
【図１Ｃ】本発明の実施形態の手順（３）の動作を示す概略構造図である。
【図１Ｄ】本発明の実施形態の手順（３）の動作を示す概略構造図である。
【図１Ｅ】本発明の実施形態の手順（４）の動作を示す概略構造図である。
【図１Ｆ】本発明の実施形態の手順（５）の動作を示す概略構造図である。
【図１Ｇ】本発明の実施形態の手順（５）の動作を示す概略構造図である。
【図１Ｈ】本発明の実施形態の手順（６）の動作を示す概略構造図である。
【図１Ｉ】本発明の実施形態の手順（６）の動作を示す概略構造図である。
【図１Ｊ】本発明の実施形態の手順（６）の動作を示す概略構造図である。
【図１Ｋ】本発明の実施形態の手順（７）の動作を示す概略構造図である。
【図２】本発明における型材の形状の一例を示す構造図である。
【図３】本発明における型材の形状の一例を示す構造図である。
【図４】本発明の実施例における形材の形状と配置の概略構造図である。
【図５】異形断面糸の断面図である。
【図６】本発明における保護シートの形状の一例を示す構造図である。
【図７】本発明における保護シートの形状の一例を示す展開構造図である。
【発明を実施するための形態】
【００２６】
本発明は、糸同士の隙間が低減された高密度糸束を製造する方法であって、所定本数の糸を束ねてなる糸束の一端を把持し、前記糸束の一端側における長手方向の少なくとも一部分を、前記糸束の外周に備えられた型材により外力を加えて所定の径まで縮径させて維持する工程と、前記糸束と前記型材とを前記糸束の軸を中心に相対的に回転させながら、前記型材を前記糸束の他端側に向けて前記糸束の長手方向に相対的に移動させることにより、前記糸束を略全長にわたり前記所定の外径に縮径する工程とを含む、高密度糸束の製造方法に関する。
【００２７】
ここで、本発明にいう高密度糸束とは、糸束に外力を加えて所定の径に縮径させることにより、糸同士の隙間が低減された糸束をいう。よって、高密度とは、外力を加えることによって所定の径に縮径され、糸同士の隙間が外力を加える前より低減された状態をさしている。
【００２８】
以下、本発明の高密度糸束の製造方法の一例として、図１Ａ〜図１Ｊに示す実施形態例を参照しながら説明する。
【００２９】
本発明の高密度糸束は、図１に示す初期状態から開始され、以下に記載する手順（１）〜（７）の順に製造されることが好ましい。
【００３０】
実施形態例
［手順（１）］
図１Ａを参照して手順（１）を説明する。糸束１を保護シート２で覆う。前記糸束１に前記保護シート２を前記保護シート２の巻き始めと巻き終わりが十分重なり合うまで覆う。
【００３１】
なお、前記保護シート２の形状は特に限定されないが、製作のし易さ、取扱いのし易さの観点から、略四角形状であることが好ましい。
【００３２】
この作業は手作業、機械操作による作業、のいずれの手段でもよい。前記保護シート２は厚みが厚いと、略円筒ケース５に前記保護シート２を含む前記糸束１を収容し前記保護シート２のみを引き抜く際、前記略円筒ケース５と縮径された前記糸束１との間に隙間ができ、被処理流体がショートパスする恐れがある。一方で前記保護シート２の厚みが薄すぎると前記保護シート２を前記略円筒ケース５から引き抜く途中で破損させてしまい、前記略円筒ケース５内に前記保護シート２が残留する恐れがある。そのため、本発明で用いられる保護シートの厚みは、１０μｍ以上１００μｍ以下が好ましく、２５μｍ以上５０μｍ以下がさらに好ましい。
【００３３】
また、前記保護シート２の厚みは、シックネスゲージ、例えば、５４７−３０１（ミツトヨ製）を用いて測定することができる。
【００３４】
保護シート２の材質としては、特に限定されないが、ポリエチレンテレフタレートが好ましく例示される。
【００３５】
前記糸束１の強度が高く、前記糸束１が縮径時に損傷しない場合、必ずしも前記糸束１を前記保護シート２で覆う必要はない。
【００３６】
［手順（２）］
図１Ｂを参照して手順（２）を説明する。前記保護シート２が巻かれた前記糸束１の一端を前記保護シート２の上から把持部３が把持する。このとき、前記糸束１の把持されている一端以外は図示しない方法で支えられている。
【００３７】
［手順（３）］
図１Ｃと図１Ｄとを参照して手順（３）を説明する。型材４に前記糸束１の長手方向の軸方向に向かって外力を加え、前記型材４を前記糸束１が図２に示す前記型材４の径Ｄ０まで縮径される位置で保持する。例えば、前記型材４として、図２に示すように円を２分割した形状を示すがこの限りではなく、図３のように円を３分割した形状でもよいし、３分割以上でもよい。
【００３８】
また、前記糸束１の縮径にあたっては、前記糸束１と前記保護シート２が前記型材４に挟み込まれないようにするために、前記型材４を図４に示す形状および配置とするのが好ましい。前記型材４の材質は、ステンレス、鉄、アルミ、エンジニアリングプラスチックなどが好ましく挙げられるが、たわみや変形が少なく、糸と接触しても変形や変質しにくいため、ステンレスがより好ましい、また厚みは強度の観点から２ｍｍ以上が好ましく、３ｍｍ以上がより好ましい。また型材に加える外力を小さくする観点から厚みは１０ｍｍ以下が好ましく、５ｍｍ以下がさらに好ましい。また糸束１を傷つけないよう糸束との接触部は角取り加工をすることが好ましく、前記型材４の厚みをｔ、角取り加工の半径をＲとしたとき、ｔ／４≦Ｒ≦ｔ／２の範囲で設けていることが好ましく、ｔ／３≦Ｒ≦ｔ／２の範囲で設けることがさらに好ましい。型材４は本実施形態例に限定されず、縮径前の型材は縮径前の前記糸束１の直径以上の直径を有し、縮径時に所定の直径を有する型材であれば良く、縮径時に糸束１と保護シートを噛み込まない構造であれば良い。
【００３９】
［手順（４）］
図１Ｅを参照して手順(4)を説明する。前記型材４を手順（３）の保持した状態において、前記把持部３を一定方向に前記糸束１の長手方向を中心軸として回転させることで、前記糸束１を一定方向に回転させる。前記糸束１の回転時、必ずしも前記把持部３のみが回転している必要はなく、前記糸束１と前記型材４が前記糸束１の長手方向を中心軸として相対的に回転していればよい。
【００４０】
［手順（５）］
図１Ｆと図１Ｇを参照して手順（５）を説明する。前記糸束１が手順（４）における回転している状態で、前記型材４を前記糸束１の他端まで移動させる。これにより、前記糸束１の略全体を縮径し、高密度な糸束を得ることができる。必ずしも前記型材４を前記糸束１の他端まで移動させる必要はなく、相対的に前記型材４と前記糸束１の他端が近づけば、前記糸束１の略全体を縮径できる。
【００４１】
このとき、前記把持部３の回転速度に対して、前記型材４を前記糸束１の他端まで相対的に移動させる移動速度が速過ぎる場合、前記糸束１が十分に縮径されず、略円筒ケース５に前記糸束１を収容する際の抵抗が大きく前記糸束１が座屈してしまい、前記略円筒ケースに前記糸束１を収容できない恐れがある。もしくは、前記略円筒ケース５に収容できたとしても前記糸束１の反発力が大きく、前記保護シート２を引き抜くときに、摩擦力が大きく、前記保護シート２が破損し前記略円筒ケース内に残留する恐れや、前記保護シート２が引き抜けない恐れがある。
【００４２】
そのため、前記把持部３の回転速度と、前記型材４を前記糸束１の他端まで相対的に移動させる移動速度との適切な比率は、前記糸束１の状態によって適宜選定されることが好ましい。
【００４３】
［手順（６）］
図１Ｈと図１Ｉを参照して手順（６）を説明する。両端が開放された前記略円筒ケース５少なくとも１個以上に、手順（１）〜（５）において得られた前記保護シート２を含む高密度な糸束１を収容する。
【００４４】
次に、前記保護シート２で覆われた前記糸束１の一端における前記保護シート２を除く前記糸束１の一部分を図示しない方法で把持し、さらに前記略円筒ケース５全てを固定した状態において、前記保護シート２で覆われた前記糸束１の他端における前記糸束１を除く前記保護シート２のみを図示しない方法で把持し、前記保護シート２のみを把持した部分と固定した略円筒ケースとの距離を相対的に遠ざけることで、前記略円筒ケース５から前記保護シート２のみを引抜く。これにより、前記略円筒ケース５の内径より大きい前記糸束１を傷つけることなく前記略円筒ケース５に収容することができる。
【００４５】
ここで、前記保護シート２で覆われた前記糸束１の一端における前記保護シート２を除く前記糸束１の一部を把持しやすいように、把持する部分のみ前記保護シート２を予め覆わない方法が好ましく例示される。
【００４６】
また、前記保護シート２で覆われた前記糸束１の他端における前記糸束１を除く前記保護シート２のみを把持しやすいように、前記保護シート２のみを前記糸束１の他端の端面に対し飛び出るように予め覆う方法が好ましく例示される。
【００４７】
また、少なくとも１個以上の前記略円筒ケース５の固定方法は、一つずつ個別に固定してもよいし、同一機構にて固定してもよいし、手で固定してもよい。
【００４８】
また、前記糸束１を前記保護シート２で覆っていない場合は、前記保護シート２を前記略円筒ケースから引き抜く工程は必要ない。
【００４９】
一方で、前述のとおり、前記保護シート２を引き抜くときに、摩擦力が大きく、前記保護シート２が破損し前記略円筒ケース５内に残留することや、前記保護シート２が引き抜けないことを防ぐために、前記保護シート２は、前記円筒ケース５内に挿入された状態において、前記糸束１の軸方向に複数に分割可能な態様とすることが好ましい。ここで、「複数に分割可能」とは、１の保護シートを、２以上の複数の保護シート片に分割することが可能であることを意味する。具体的な形状として、図６に示すように、前記保護シート２の糸束１周方向の一端から他端に渡り形成されてなる、１以上の切込みを有することが挙げられる。
【００５０】
すなわち、本発明の高密度糸束の製造方法の一態様として、前記保護シートが略四角形状であって、かつ一端から他端に渡り形成されてなる１以上の切込みを有し、前記保護シートの切込みが糸束の周方向に配置されるように、前記所定本数の糸を束ねてなる糸束を保護シートで包み込む工程を含む、高密度糸束の製造方法が好ましく例示される。
【００５１】
ここで図１Ｊを参照して、前記糸束１の軸方向に複数に分割可能な、前記糸束１周方向の一端から他端に渡り１以上の切込みを有する前記保護シート２を用いて、保護シートを引き抜く方法の一様態を説明する。
【００５２】
両端が開放された前記略円筒ケース５少なくとも１個以上に、手順（１）〜（５）において得られた前記保護シート２を含む高密度な糸束１が収容された状態から、前記保護シート２を保護シートの引抜き方向３４に向かって引き抜くときに、前記糸束１周方向の一端から他端に渡って形成される１以上の切込み７によって前記保護シート２が引き裂かれる様態にて複数に分割される。図１Ｊでは、分割後の保護シート片である、保護シート２Ａおよび２Ｂの２つに分割されている態様を示している。
【００５３】
前記保護シート２が、保護シート２Ａおよび２Ｂのそれぞれに分割されたことにより、前記略円筒ケース５に収容された前記糸束１から反発力を受ける面積が小さくなる。その結果、前記保護シート２Ａを引き抜くための力が小さくなり、容易に引く抜くことができる。一方で、分割されたことによって前記略円筒ケース５に残されたもう一方の前記保護シート２Ｂにおいても、前記糸束１長手方向の反対側の端部から、前記保護シート２Ｂの引き抜き方向３５に向かって引き抜くことで、先に引き抜いた保護シート２Ａと同様に、容易に引き抜くことができる。
【００５４】
このとき、前記保護シートを前記糸束の軸方向に複数に分割可能な引張荷重は、１０Ｎ以上２００Ｎ以下の範囲内であることが好ましい。本発明で用いられる保護シートの分割可能な引張荷重は、糸束を保護する点と、操作性の点からは１０Ｎ以上であることが好ましく、５０Ｎ以上であることがさらに好ましい。一方、前記所定本数の糸を束ねてなる糸束を保護シートで包みこんだ状態において、該糸束の軸方向に対して容易に分割ができる観点で、２００Ｎ以下であることが好ましく、１５０Ｎ以下であることがさらに好ましい。
【００５５】
前記引張荷重は、フォースゲージ、例えば、ＦＧＰ−２０（日本電産シンポ製）を用いて、前記保護シート２を把持し、そのまま糸束１軸方向に引くことで前記引張荷重を測定することができる。
【００５６】
前記切込み７の形成手段は特に限定されないが、例えば、円形刃を装着したロータリーカッターを用いることで、容易に切込みを形成することができる。
【００５７】
また、本発明における前記保護シート２の切込み７の長さｂは、図７に示すとおり、前記保護シート２における前記糸束１の周方向の長さで示される。前記切込み７の長さｂは、前記保護シート２を前記糸束１の軸方向に複数に分割可能な引張荷重が１０Ｎ以上２００Ｎ以下の範囲内であればよく、保護シートの厚みや材質によって任意に決定されるが、
容易に形成できる観点で、１ｍｍ以上１０ｍｍ以下の範囲内であることが好ましい。
【００５８】
さらに、前記切込み７を複数形成する場合において、その間隔についても特に限定しないが、前記保護シート２を前記糸束１の軸方向に複数に分割可能な引張荷重が１０Ｎ以上２００Ｎ以下の範囲内であることを条件に適宜設定される。
【００５９】
前記保護シート２を前記糸束１の軸方向に複数に分割する１以上の切込み７の、前記保護シート２における前記糸束１長手方向の形成される位置については特に限定されないが、保護シートを引き抜くために必要な力を小さくする観点から、糸束長手方向の中心位置に形成することが好ましい。
【００６０】
なお、ここに示した保護シートの切込みの形成については、両端が開放された前記略円筒ケース５少なくとも１個以上に、手順（１）〜（５）において得られた前記保護シート２を含む高密度な糸束１が収容された状態から、前記保護シート２の引き抜きが困難な場合に、前記保護シート２の引抜きを簡便にするための方策であり、前期保護シート２の引き抜きが容易なものについては、本切り込みを形成する必要はない。
【００６１】
［手順（７）］
図１Ｋを参照して手順（７）を説明する。前記略円筒ケース５に収容された前記糸束１を前記略円筒ケースの端面から所定の長さだけ離れた位置で切断し、被処理流体が流通可能な箇所を少なくとも１つ以上を有するヘッダーを前記略円筒ケースの両端に取付ける。取付方法は、接着でもよいし、超音波溶着で溶着してもよい。また、前期略円筒ケースと前期ヘッダーの間にＯリングを挟みこみ、外側からネジで固定してもよく、これにより製造される血液浄化カラムに流出入する被処理流体が前記ヘッダーの被処理流体が流通可能な箇所以外から外部に漏れ出さない取付方法であればよい。
【００６２】
本発明において、各値は以下の通り求める
［糸径（μｍ）、異形度］
糸の糸径ｄ０は、１本の糸の軸方向に直交する任意断面の断面積Ａ０と同じ面積となる真円の直径によって表し、次式１により求める。
ｄ０＝２×（Ａ０／π）１／２・・・（式１）
異形度は、１本の糸の軸方向に直交する任意断面の糸の断面積Ａ０と糸の断面の周長Ｌ０によって表し、次式２により求める。
異形度＝Ｌ０／２×（π×Ａ０）１／２・・・（式２）
図５は、糸が十字糸の場合の模式図を示している。
【００６３】
糸径ｄ０および異形度の測定方法は以下の通りである。まず、測定対象となる糸の両端を、０．１ｇ／ｍｍ２の張力を付与した状態で固定し、無作為の位置で切断する。その後、切断面を光学顕微鏡、例えばスカラ社製ＤＩＧＩＴＡＬＭＩＣＲＯＳＣＯＰＥＤＧ−２で拡大して写真撮影する。撮影の際、同一倍率でスケールも撮影する。当該画像をデジタル化した後、例えばスカラ（株）の画像解析ソフト「ＭｉｃｒｏＭｅａｓｕｒｅｖｅｒ．１．０４」を用い、糸の断面積Ａ０と糸の断面の周長Ｌ０を計測する。そして、式１および式２により各糸の糸径ｄ０および異形度を求める。この測定を測定対象の糸における任意の１０箇所の断面について行い、値を平均化し、糸径ｄ０であれば小数点以下第２位を四捨五入した値を糸径ｄ０とし、また異形度であれば小数点以下第３位を四捨五入した値を異形度とする。
【００６４】
［縮径率（％）］
縮径率は、型材の径Ｄ０と縮径前の糸束の軸方向に直交する任意断面での糸束直径Ｄ１によって表し、次式３により求める。
縮径率＝（Ｄ１−Ｄ０）／Ｄ１×１００・・・（式３）
［糸束直径（ｍｍ）］
糸束直径Ｄ１の算出方法は以下の通りである。まず、厚さ０．０１ｍｍ、幅１０ｍｍ、長さ３００ｍｍのＳＵＳ３０４の薄板を糸束の周方向に巻きつけ、薄板の両端を荷重３００ｇで引張り保持した状態における糸束周長測定し、その値をπで除すことで求められる。
【００６５】
［糸束充填率（％）］
糸束充填率は、糸束の軸方向に直交する任意断面の糸束の断面積の総和Ａ１と、同断面での糸束の糸束直径Ｄ１によって表し、次式４により求める
糸束充填率＝Ａ１／（０．２５×π×Ｄ１２）×１００・・・（式４）
［ケース内充填率（％）］
ケース内充填率は、略円筒ケース５の軸方向に直交する任意断面の糸束の断面積の総和Ａ０と、同断面での略円筒ケースの内径Ｄ２によって表し、次式５によって求める。  
ケース内充填率＝Ａ１／（０．２５×π×Ｄ２２）×１００・・・式（５）
本発明において、血液浄化カラムとしてのケース内充填率は、４０％以上８０％以下の範囲内であることが好ましい。この範囲内であれば、カラムとしての吸着性能と被処理液の通過性を両立しやすいため好ましい。
【実施例】
【００６６】
以下、図１Ａ〜図１Ｊに示した手順を用いて、本発明の実施の一例を示す。なお、本発明は以下の実施例によってなんら限定されるものではない。
【００６７】
［実施例１］
糸束１として、糸の断面が十字形状であり、糸径１０９．２μｍ、異形度１．２７を有する十字糸と糸の断面が楕円形状であり、糸径１１１．３μｍ、異形度１．１４を有する楕円糸が１７対７の割合で、２１１，２００本束ねられ、両端がテープ（仁礼工業株式会社製、ＧＪ１８Ｗ−５０）で固定された糸束（糸束直径７１．１ｍｍ、糸束長２５０ｍｍ、糸束充填率４８.４％）を用意した。
【００６８】
次に、保護シート２として、鏡面加工したＳＵＳ３０４の板材との静止摩擦係数が０．２８である、ポリエチレンテレフタレート製の厚み５０μｍのシートを用意し、２７０ｍｍ×３００ｍｍの大きさに切断し、これを手で糸束１に巻いた。
【００６９】
次に、把持部３にて、保護シート２を巻いた糸束１の一端から長手方向に１５ｍｍまでの部分を把持した。
【００７０】
次に、材質ＳＵＳ３０４、厚み５ｍｍ、角取り半径２.５、直径６５ｍｍを有する図４に示す型材３個に外力を加え、直径６５ｍｍの円ができる位置で型材３個を保持した。
【００７１】
次に、糸束１の端部を把持している把持部３を回転速度１００ｒｐｍで回転させた。
【００７２】
次に、把持部３を１００ｒｐｍで回転させたまま、型材４を糸束の他端まで移動速度６０ｍｍ／分で移動させた。
【００７３】
次に、これにより得られた高密度な糸束を、両端が開放された透明な略円筒ケース５（内径６５.３ｍｍ、長さ４６.５ｍｍ、材質ポリカーボネード）３個に収容した。略円筒ケース５に収容された高密度な糸束のケース内充填率は５９．８％であった。
【００７４】
次に、高密度な糸束の保護シート２を除く糸束１の一端を固定し、かつ略円筒ケース３個を固定した状態で、糸束１の他端の糸束を除く保護シート２のみを把持し、保護シート２を引き抜いた。保護シート２の把持には、フイルムチャック（日本計測システム株式会社ＧＦ−１Ｋ１）を用いた。引き抜いた結果、糸束の損傷および略円筒ケース内部への保護シート２の残留が無いことを目視にて確認した。
【００７５】
次に、略円筒ケース５に収容された高密度糸束を定長に切断し、定長の高密度糸束が収容された略円筒ケース５を３個得た。
【００７６】
次に、非処理流体の出入り口を少なくとも１つ以上を有するヘッダーを略円筒ケース５の両端に溶着にて取り付けることで、血液浄化カラムを得た。
【００７７】
［実施例２］
型材４を移動速度４５０ｍｍ／分で移動させた以外の条件は、実施例１と同様の条件で実施した結果、糸束の損傷および略円筒ケース内部５への保護シート２の残留が無いことを目視にて確認し、ヘッダーを略円筒ケース５の両端に溶着にて取り付けることで、血液浄化カラムを得た。
【００７８】
［実施例３］
保護シート２に前記糸束１の軸方向に複数に分割可能に、前記糸束１周方向の一端から他端に渡り長さ１ｍｍの切込みを１ｍｍの間隔で連続的に形成した。このときの保護シートを複数に分割するための軸方向の引張荷重は１５０Ｎであった。型材４を移動速度６００ｍｍ／分で移動させ、保護シート２を引き抜く力は１５０Ｎとした。これら以外の条件は、実施例１と同様の条件で実施した結果、糸束の損傷および略円筒ケース内部５への保護シート２の残留が無いことを目視にて確認した。その後、ヘッダーを略円筒ケース５の両端に溶着にて取り付けることで、血液浄化カラムを得た。
【００７９】
［比較例１］
型材４を移動速度６００ｍｍ／分で移動させた以外の条件は、実施例１と同様の条件で実施した結果、保護シート２がフイルムチャックの把持部分から破断し、略円筒ケース５内部から保護シート２を引抜くことができなかった。
【００８０】
［比較例２］
把持部３の回転速度を０ｒｐｍとした以外の条件は、実施例１と同様の条件で実施した結果、略円筒ケース５に糸束を収容する途中で、糸束１が座屈し、略円筒ケース５内に糸束を収容することができなかった。
【００８１】
［比較例３］
型材４を移動速度６００ｍｍ／分で移動させ、保護シート２を引き抜く力は１５０Ｎとした以外の条件は、実施例１と同様の条件で実施した。換言すれば、保護シートに切込みが無い以外は、実施例３と同じ条件である。その結果、保護シート２がフイルムチャックの把持部分から破断し、略円筒ケース５内部から保護シート２を引抜くことができなかった。
【００８２】
【表１】
2019126719.tif 000003
【００８３】
【表２】
2019126719.tif 000004
【符号の説明】
【００８４】
１    糸束
２    保護シート
２Ａ  保護シート（分割後の保護シート片）
２Ｂ  保護シート（分割後の保護シート片）
３    把持部
４    型材
５    略円筒ケース
６    切断箇所
７    切込み
３１  型材に外力を加える方向
３２  回転方向
３３  型材の移動方向
３４  保護シートの引抜方向
３５  保護シートの引抜方向
Ｄ０  形材の径
ｔ    型材の厚み
ｂ    切込みの長さ
Ｒ    型材の糸束接触部分の稜部曲面形状の曲面半径
【図１Ａ】
2019126719.tif 000005
【図１Ｂ】
2019126719.tif 000006
【図１Ｃ】
2019126719.tif 000007
【図１Ｄ】
2019126719.tif 000008
【図１Ｅ】
2019126719.tif 000009
【図１Ｆ】
2019126719.tif 000010
【図１Ｇ】
2019126719.tif 000011
【図１Ｈ】
2019126719.tif 000012
【図１Ｉ】
2019126719.tif 000013
【図１Ｊ】
2019126719.tif 000014
【図１Ｋ】
2019126719.tif 000015
【図２】
2019126719.tif 000016
【図３】
2019126719.tif 000017
【図４】
2019126719.tif 000018
【図５】
2019126719.tif 000019
【図６】
2019126719.tif 000020
【図７】
2019126719.tif 000021